(57)【要約】【課題】より高い屈折率変調、及び回折効率を有するホログラム用記録材料を提供すること、及びこのホログラム用記録材料を用いた、優れた記録再生特性を有するホログラム記録媒体を提供する【解決手段】ブリーチング材料を含有した本発明のホログラム用記録材料は屈折率変調度が向上し、高い回折効率を有することができる。このような、高い回折効率を有するホログラム用記録材料をホログラム記録媒体５０の記録層１２に用いれば、照度の高い再生像を得ることができるため、ホログラム記録媒体５０は優れた記録再生特性を得ることができる。【選択図】図１
2008009099.tif 000002
【特許請求の範囲】
【請求項１】
光干渉パターンの明暗の強度分布を屈折率の変化として記録するホログラム記録媒体に用いられる体積位相型のホログラム用記録材料において、
前記光干渉パターンを発生させる信号光及び参照光の各波長領域でブリーチング効果を有するブリーチング材料が含有されてなること特徴とするホログラム用記録材料。
【請求項２】
透明基板上に、
請求項１記載のホログラム用記録材料からなる記録層を有することを特徴とするホログラム記録媒体。
【発明の詳細な説明】
【技術分野】
【０００１】
本発明は、光の干渉パターンの明暗の強度分布を屈折率の変化として記録する体積位相型ホログラムに用いられるホログラム用記録材料、及びそれを記録層に用いたホログラム記録媒体に関する。
【背景技術】
【０００２】
近年、従来の光記録媒体を超える大容量化を達成し得る記録媒体として、光の干渉により生じる干渉縞を記録するホログラフィ技術を利用した方法が注目されている。ホログラフィ技術を用いた記録方法では、複数のビットから成るページデータを１度に立体的なホログラム層に記録することが可能であり、更に複数のページデータを重ね合わせて記録する多重記録が可能なため、データ転送速度の向上に加え、極めて高い記録密度と記録容量を達成することができる。
【０００３】
ホログラフィ技術を利用した主な記録方法としては、光の吸収により干渉縞を記録する振幅型ホログラムの他、記録させる干渉縞の光の強度分布を屈折率の分布として記録させる位相型（屈折率変調型）ホログラムがある。更に構造の観点から、干渉縞間隔に対してホログラムを記録する記録層の膜厚が十分に厚いものを体積型ホログラムといい、記録層の膜厚が干渉縞間隔の５倍以下程度または１μｍ以下程度のものを平面型または表面型ホログラムという。
【０００４】
位相型ホログラムは、照射された光の強度に応じて屈折率の変化を生じるような記録材料を用いて、記録する情報を含んだ信号光と参照光とを干渉させることで生じる干渉縞を、その干渉縞の光の強度分布に対応した屈折率の分布として記録層に記録するため、記録層に干渉縞を記録もしくは再生する際の光の吸収が少ないという特性を有している。従って、体積位相型ホログラムは、上記のホログラムの中でも回折効率が高いなど光学特性面において最も優れており、像や情報を記録するのみならず、高回折効率を利用したグレーティング、光分波、集光器及びレーザービームスキャニング素子などの各種光学素子、立体画像ディスプレイ、干渉計測、画像・情報処理等多岐に亘っての応用が検討されている。
【０００５】
体積位相型ホログラムは前述のように、原理上他のホログラムに比べ回折効率は高いが、記録再生特性の改善のためには更なる回折効率の向上が求められおり、このため位相型のホログラム用記録材料においても、高い回折効率を有する材料の開発が望まれている。
【０００６】
尚、回折効率とは、ホログラムに記録された情報を再生する際に照射される再生光（参照光）の中の、再生像の再生に有効利用される光の割合を示すものであり、回折効率が高いほど照度の高い再生像が得られ、再生像として記録された情報を再現性よく読み出すことが可能となる。そして、この回折効率は照射される光の強度に対応して生じる屈折率の変化が大きい、即ち屈折率変調度の優れた記録材料ほど高い傾向にある。
【０００７】
このような、屈折率変調度の優れたホログラム用記録材料としては、以下の特許文献に示すような様々な材料もしくは材料系に関する発明が開示されている。
【０００８】
[特許文献１]には、カチオン重合性化合物と当該カチオン重合性化合物と屈折率が異なる化合物とを含有するホログラム用記録材料に関する発明が開示されている。
[特許文献２]、[特許文献３]及び[特許文献４]には、バインダポリマとラジカル重合性化合物とを含有したフォトポリマ材料に関する発明が開示されている。
[特許文献５]には、ラジカル重合とカチオン重合とを併用した材料系として、ラジカル重合性モノマとしてジアリルフルオレン骨格を有するモノマとそれよりも屈折率が小さいカチオン重合性モノマとを併用したホログラム用記録材料に関する発明が開示されている。
[特許文献６]には、無機物質ネットワークと光重合性モノマとを併用したホログラム用記録材料に関する発明が開示されている。
[特許文献７]には、固体マトリックスに金属超微粒子を分散させたホログラム用記録材料に関する発明が開示されている。
[特許文献８]、[特許文献９]、及び[特許文献１０]には、高屈折率の芳香環含有バインダ樹脂と低屈折率のフッ素含有モノマとを組み合わせたホログラム用記録材料に関する発明が開示されている。
更に、[特許文献１１]には、フッ素含有系モノマとフッ素を含有しないアクリル系モノマとからなる低屈折率のバインダ樹脂と高屈折率の芳香環含有モノマとを組み合わせたホログラム用記録材料に関する発明が開示されている。
【０００９】
【特許文献１】国際公開第２００４／０１１５２２号パンフレット
【００１０】
【特許文献２】国際公開第２００３／０８１３４４号パンフレット
【特許文献３】米国特許第４９４２１０２号明細書
【特許文献４】米国特許第４９４２１１２号明細書
【特許文献５】特開平０５−１０７９９９号公報
【特許文献６】特開平０６−０１９０４０号公報
【特許文献７】特表２０００−５０８７８３号公報
【特許文献８】特開平０５−２１０３４３号公報
【特許文献９】特開平０５−２１０３４４号公報
【特許文献１０】特開平０５−２５７４１６号公報
【特許文献１１】特開平０６−０６７５８８号公報
【発明の開示】
【発明が解決しようとする課題】
【００１１】
上記の特許文献に開示されている材料もしくは材料系により、比較的屈折率変調度の大きく、回折効率の高いホログラム用記録材料を得ることができる。しかしながら、その回折効率は未だ十分ではなく更なる改善が望まれる。
【００１２】
本発明は、上記事情に鑑みてなされたものであり、より高い屈折率変調、及び回折効率を有するホログラム用記録材料を提供すること、及びこのホログラム用記録材料を用いた、優れた記録再生特性を有するホログラム記録媒体を提供することを目的とする。
【課題を解決するための手段】
【００１３】
本発明は、光干渉パターンの明暗の強度分布を屈折率の変化として記録するホログラム記録媒体に用いられる体積位相型のホログラム用記録材料において、
前記干渉パターンを発生させる信号光及び参照光の各波長領域でブリーチング効果を有するブリーチング材料が含有されてなることを特徴とするホログラム用記録材料を提供することにより、上記課題を解決する。
【００１４】
また、透明基板１０上に、
上記のホログラム用記録材料からなる記録層１２を有することを特徴とするホログラム記録媒体５０を提供することにより、上記課題を解決する。
【発明の効果】
【００１５】
本発明に係るホログラム用記録材料、及びホログラム記録媒体は、上記の構成により、
（１）母材となるホログラム用記録材料にブリーチング材料を添加することで、材料の屈折率変調度を向上させることができるため、高い回折効率を有するホログラム用記録材料とすることができる。
（２）記録層に上記のブリーチング材料が添加された高い屈折率変調度及び回折効率を有するホログラム用記録材料を用いることで、優れた記録再生特性を有するホログラム記録媒体を得ることができる。
【発明を実施するための最良の形態】
【００１６】
本発明に係るホログラム記録媒体の実施の形態について図面に基づいて説明する。図１は本発明に係るホログラム記録媒体の模式断面図である。図２は露光前後のブリーチング材料の透過率を示す図である。図３はブリーチング材料を添加したホログラム用記録材料の干渉縞の変化を説明する図である。
【００１７】
図１に示すホログラム記録媒体５０は、透明基板１０上に、後述するブリーチング材料を含有するホログラム用記録材料からなる記録層１２が形成されている。尚、記録層１２上には必要に応じて保護層１４を形成することもできる。
【００１８】
透明基板１０としては、板状もしくはフィルム状の、ガラス、アクリル、ポリエチレンテレフタレート、ポリエチレン、ポリカーボネート等の光学的に透明な材料が用いられる。透明基板１０の厚みには特に制限はないが、０．０２〜１０ｍｍ程度が好ましい。また、透明基板１０は平面である必要はなく湾曲又は屈曲していても良いし、表面上に凹凸が形成されていても良い。
【００１９】
記録層１２としては、後述するブリーチング材料を含有するホログラム用記録材料が用いられる。記録層１２を透明基板１０上に形成する方法としては、スピンコート法、滴下コーティング法、ドクターブレード法等の従来の塗布方法を用いることができる。また、ホログラム用記録材料を透明基板１０と保護層１４とで挟み込むことで記録層１２を形成することもできる。
【００２０】
保護層１４は、記録層１２を物理的に保護することに加え、記録層１２が大気中の酸素と反応して酸化することによる感度低下や、記録層１２の保存安定性の向上等の機能を有する。保護層１４の材料としては、透明基板１０と同様な材料を用いることができる他、記録層１２上に水溶性ポリマー等の塗布により透明な樹脂フィルム層を形成し、これを保護層１４としても良い。
【００２１】
ホログラム記録媒体５０への情報の記録再生は次のように行われる。先ず、記録層１２に記録する情報を含んだ信号光と信号光とコヒーレントな参照光とを同時に照射する、すると記録層１２上に明部と暗部が縞状に並ぶ干渉縞が形成される。干渉縞の明部と暗部とでは記録層１２を構成する材料に屈折率の異なる濃度勾配が生じるため、記録層１２に干渉縞の光の強度分布に対応した屈折率分布が形成されることとなる。これにより、干渉縞が記録層１２に屈折率の分布として記録されるのである。
【００２２】
ホログラム記録媒体５０の再生時には、記録層１２のホログラムが形成された領域に再生光（参照光）を照射する。照射された再生光には屈折率分布に対応した回折が生じ、信号光と同等な再生像として再生される。この再生像に復号処理などを行うことにより記録された情報を読み出す。尚、本発明においては、特にホログラム記録媒体５０の記録層１２に、ブリーチング材料が含有された回折効率の高いホログラム用記録材料が用いられている。このため、ホログラム記録媒体５０は照度の高い再生像を再生することができ、よって、再生像からの情報の読み出しの再現性が高いなどの優れた記録再生特性を得ることができる。
【００２３】
次に、ホログラム用記録材料がブリーチング材料を含有することにより回折効率が向上する理由について説明する。図２に、光を露光する前後のブリーチング材料の光の透過率の変化を示す。尚、図２においてはブリーチング材料としてオルソジアゾナフトキノン−５−スルホン酸エステルを、また、光源としては高圧水銀ランプを用いている。
【００２４】
図２より、ブリーチング材料に光を露光した後の透過率（図２中実線Ａ）は、露光前の透過率（図２中実線Ｂ）に比べある波長領域（図２中では波長４５０ｎｍ以下領域）において透過率が大幅に向上していることがわかる。このように、特定波長領域の光に感光して透過率が向上する現象をブリーチング効果といい、このような効果を有する材料をブリーチング材料もしくは光退色性材料という。
【００２５】
図３に、母材となるホログラム用記録材料にブリーチング材料を添加した場合の干渉縞の変化を示す。図３（ａ）に示すような明部（図３中の波の山部）と暗部（図３中の波の谷部）とを有する干渉縞を、ブリーチング材料を添加したホログラム用記録材料に照射した場合、干渉縞の明部ではブリーチング効果により透過率が向上し高い光の強度を示すが、干渉縞の暗部ではブリーチング効果は生じないため光の強度は変化せず低いまま維持される。このブリーチング効果による透過率の向上は光の強度が高い明部の中心付近ほど大きく、光の強度が低い暗部周辺では小さいため、結果としてブリーチング材料を添加したホログラム用記録材料における干渉縞は、図３（ｂ）に示すような、図３（ａ）の干渉縞の明部と暗部とのコントラストが強調されたものとなる。干渉縞の明部と暗部のコントラストが強調されれば、それに伴って明部と暗部の屈折率分布も強調されることとなり、結果として屈折率変調度が向上し、よって高い回折効率を得ることができる。
【００２６】
本発明に係るホログラム用記録材料の母材としては、重クロム酸ゼラチンを有するもの、漂白ハロゲン化銀塩を有するもの、フォトクロミック高分子を有するもの、ラジカル重合性化合物を有するもの、カチオン重合性化合物を有するもの、また、前述の特許文献に示された、カチオン重合性化合物と当該カチオン重合性化合物と屈折率が異なる化合物とを有するもの、バインダポリマとラジカル重合性化合物とを有するもの、ラジカル重合とカチオン重合とを併用した材料系を有するもの、無機物質ネットワークと光重合性モノマとを併用した材料系を有するもの、固体マトリックスに金属超微粒子を分散させた材料を有するもの、芳香環含有バインダ樹脂とフッ素含有モノマとを組み合わせた材料を有するもの、フッ素含有系モノマとフッ素を含有しないアクリル系モノマとからなるバインダ樹脂と芳香環含有モノマとを組み合わせた材料を有するもの、等を用いることができる。また、前記のホログラム用記録材料以外の、位相型のホログラム用記録材料を用いることもできる。
【００２７】
本発明に係るホログラム用記録材料に用いられるブリーチング材料としては、ホログラム記録に使用する照射光の波長において、ブリーチング効果を有するものであれば特に限定無く使用することができる。例えば照射光として波長４００ｎｍ近辺の青色レーザ光を用いる場合であれば、下記式で示されるオルソジアゾナフトキノン−４−スルホン酸エステル、
【００２８】
【化１】
2008009099.tif 000003
下記式で示されるオルソジアゾナフトキノン−５−スルホン酸エステル、
【００２９】
【化２】
2008009099.tif 000004
下記式で示される４−（Ｎ，Ｎ−ジメチルアミノ）−ベンゼンジアゾニウム塩、
【００３０】
【化３】
2008009099.tif 000005
また、下記式に示される化合物等が使用可能である。
【００３１】
【化４】
2008009099.tif 000006
【００３２】
【化５】
2008009099.tif 000007
【００３３】
【化６】
2008009099.tif 000008
ブリーチング材料の添加量は母材のホログラム用記録材料に対して重量比で５ｗｔ％〜５０ｗｔ％が好ましく、更に好ましくは１０ｗｔ％〜３０ｗｔ％である。
【実施例１】
【００３４】
母材となるホログラム用記録材料として、カチオン重合性化合物と当該カチオン重合性化合物と屈折率が異なる化合物とを有するホログラム用記録材料を調製した。具体的には、カチオン重合性化合物としてビス［２−（３，４−エポキシシクロヘキシル）エチル］テトラメチルジシロキサンを７２．１ｗｔ％、カチオン重合化合物と屈折率の異なる化合物としてポリメチルフェニルシロキサン（重量平均分子量：Ｍｗ＝１．８５×１０３）を２４．０ｗｔ％、熱カチオン重合開始材としてＡｌｕｍｉｎｕｍｔｒｉｓ（２，２，６，６−ｔｅｔｒａｍｅｔｈｙｌ−３，５−ｈｅｐｔａｎｅｄｉｏｎａｔｅ）を０．０４８ｗｔ％、両末端にシラノール基を有するジメチルシリコーン（重量平均分子量：Ｍｗ＝２０００）を０．９６ｗｔ％、光カチオン重合開始材として（ｔｏｌｙｌｃｕｍｙｌ）ｉｏｄｏｎｉｕｍｔｅｔｒａｋｉｓ（ｐｅｎｔａｆｌｕｏｒｏｐｈｅｎｙｌ）ｂｏｒａｔｅを２．９ｗｔ％、及び光増感剤である５，１２−ビス（フェニルエチニル）ナフタセンを０．０２９ｗｔ％で構成されるホログラム用記録材料を調整した。
【００３５】
上記ホログラム用記録材料に、ブリーチング材料としてオルソジアゾナフトキノン−５−スルホン酸エステルを上記ホログラム用記録材料に対して重量比で１０ｗｔ％添加した。
【００３６】
このブリーチング材料を添加したホログラム用記録材料を、透明基板１０、保護層１４としての縦横寸法３０ｍｍ×３０ｍｍ、厚さ１．０ｍｍの２枚のガラス板で挟んだ後、オーブン中で８０℃、９０ｍｉｎの条件でベーキングすることで膜厚約５００μｍの記録層１２を形成し、ホログラム記録媒体５０の試験片Ａを得た。
【００３７】
（比較例１）
ブリーチング材料を添加しない他は実施例１と同様にして、試験片Ｂを得た。
【実施例２】
【００３８】
母材となるホログラム用記録材料として、バインダポリマとラジカル重合性化合物とを有するホログラム用記録材料を調製した。具体的には、バインダポリマとして酢酸ビニルポリマー（キシダ化学社製「酢酸ビニルポリマー」、重合度５００）を２．５ｇ、重合性化合物としてビスフェノキシエタノールフルオレンジアクリレート（大阪ガス社製「ＢＰＥＦＡ」）を２．２ｇ、可塑剤としてジエチルアセテート（和光純薬社製「ＡＤＥ」）を１．０ｇ、光重合開始材として３，３’，４，４’−テトラ（ｔｅｒｔ−ブチルパーオキシカルボニル）ベンゾフェノン固体（日本油脂社製「ＢＴＴＢ−２５」のトルエン溶媒を減圧留去したもの）を０．７５ｇ、光増感色素としてシアニン系色素（日本感光色素社製「ＮＫ１５３８」）を０．００８ｇ、強色増感剤として光増感色素と等モル数のベーススチリル系色素（日本感光色素社製「ＮＫ１８１９」）を０．００３５ｇ、及び溶媒としてアセトン１０ｇを常温で混合しホログラム用記録材料を調整した。
【００３９】
上記ホログラム用記録材料に、ブリーチング材料として４−（Ｎ，Ｎ−ジメチルアミノ）−ベンゼンジアゾニウム塩を上記ホログラム用記録材料に対して重量比で１０ｗｔ％添加した。
【００４０】
このブリーチング材料を添加したホログラム用記録材料を、透明基板１０としての縦横寸法６０ｍｍ×６０ｍｍのガラス板の片面に乾燥後の厚みが１０〜１５μｍになるようにスピンコート法により塗布し、加熱処理を施すことで記録層１２を形成した。その後、記録層１２上に保護層１４として厚み５０μｍのポリエチレンテレフタレートフィルムを接着し、ホログラム記録媒体５０の試験片Ｃを得た。
【００４１】
（比較例２）
ブリーチング材料を添加しない他は実施例２と同様にして、試験片Ｄを得た。
【実施例３】
【００４２】
母材となるホログラム用記録材料として、無機物質ネットワークと光重合性モノマとを併用したホログラム用記録材料を調製した。具体的には、テトラエトキシシラン４５ｇ、ポリジメチルシロキサン５ｇ、テトラヒドロフラン１０ｃｃ、イソプロピルアルコール１５ｃｃを混合し調製した溶液１に、イソプロピルアルコール２０ｃｃ、Ｈ２Ｏ  ７．８ｃｃ、１２Ｎ−ＨＣｌ  ３．６ｃｃを混合し調製した溶液２を攪拌しつつ滴下することで均一な混合溶液を得た。この混合溶液を８０℃で３０分間環留し、出発溶液である有機金属化合物溶液を得た。次に、トリメチロールプロパントリアクリレート０．２５ｇ、トリメチロールプロパントリアクリレートのエチレンオキサイド６ユニット付加物４．７５ｇ、３，３’，４，４'−テトラ−（ｔ−ブチルパーオキシカルボニル）ベンゾフェノン（日本油脂社製、純度５０％）１．００ｇ、ケトクマリン系色素０．０５ｇ、塩化メチレン／メタノール（９５／５ｗｔ％）２．００ｇを混合し調製した溶液３を前記有機金属化合物溶液に対して重量比で２５ｗｔ％混合し、ホログラム用記録材料を調整した。
【００４３】
上記ホログラム用記録材料に、ブリーチング材料としてオルソジアゾナフトキノン−４−スルホン酸エステルを上記ホログラム用記録材料に対して重量比で１０ｗｔ％添加した。
【００４４】
このブリーチング材料を添加したホログラム用記録材料を、透明基板１０としての縦横寸法３００ｍｍ×１５０ｍｍ、厚さ２．０ｍのガラス板の片面にアプリケータを用いてコーティングし、約１０時間静置することで溶媒を十分に揮発させ、厚みが約１０μｍの記録層１２を形成した。次に、記録層１２上に保護層１４として厚み１００μｍのポリエチレンテレフタレートフィルムを接着した後、縦横寸法６０ｍｍ×６０ｍｍ形状に切断し、ホログラム記録媒体５０の試験片Ｅを得た。
【００４５】
（比較例３）
ブリーチング材料を添加しない他は実施例３と同様にして、試験片Ｆを得た。
【実施例４】
【００４６】
母材となるホログラム用記録材料として、高屈折率の芳香環含有バインダ樹脂と低屈折率のフッ素含有モノマとを組み合わせたホログラム用記録材料を調製した。具体的には、ポリ−２−ビニルナフタレン（ポリサイエンス社製)１．０ｇ、２，２，２−トリフロロエチルアクリレート（セントラル硝子社製)１．０ｇ、３，３’，４，４’−（ｔ−ブチルパーオキシカルボニル）ベンゾフェノンの２５ｗｔ％トルエン溶液（日本油脂社製)１．０ｇ、４−（ジシアノメチレン）−２−メチル−６−（ｐ−ジメチルアミノスチリル）−４Ｈ−ピラン（コダック社製)０．００１ｇ、をテトラヒドロフラン４．７ｇに溶解してホログラム用記録材料を調整した。
【００４７】
上記ホログラム用記録材料に、ブリーチング材料としてオルソジアゾナフトキノン−５−スルホン酸エステルを上記ホログラム用記録材料に対して重量比で１０ｗｔ％添加した。
【００４８】
このブリーチング材料を添加したホログラム用記録材料を、透明基板１０としての縦横寸法５０ｍｍ×５０ｍｍ、厚さ１．０ｍのガラス板の片面にギャップ３００μｍのドクターブレードを用いて塗布し、湿度２５％Ｒ．Ｈ．以下にしたＮ２ボックス中で乾燥し記録層１２を形成した。次に、記録層１２上に保護層１４として厚み１００μｍのポリエチレンテレフタレートフィルムを接着した後、オーブン中で９０℃、２時間の条件でベーキングを行いホログラム記録媒体５０の試験片Ｇを得た。
【００４９】
（比較例４）
ブリーチング材料を添加しない他は実施例４と同様にして、試験片Ｈを得た。
【００５０】
得られた試験片Ａ〜Ｈに、試験片Ａ〜Ｈの法線に対して入射角０°、入射角１３５°の２方向からレーザ光を照射する２光束露光により干渉縞露光を行った。尚、用いたレーザ光の波長は４１３ｎｍ、１つの光束の強度は１．０ｍＷ／ｃｍ２とし、また露光時間は３０秒とした。その後、後露光として高圧水銀灯（日本電池社製、実験用紫外線照射装置ＦＬ−１００１−２）の光を試験片Ａ〜Ｈの保護層１４側からそれぞれ２分間照射した。
【００５１】
干渉縞露光、及び後露光を行った試験片Ａ〜Ｈの入射光と回折光の強度を、光パワーメータ（ＰＨＯＴＯＤＹＮＥ社製、ＯＰＴＩＣＡＬＰＯＷＥＲ／ＥＮＥＲＧＹＭＥＴＥＲ  ＭＯＤＥＬ６６ＸＬＡ）により測定し、試験片Ａ〜Ｈの回折効率を次式により算出した。その結果を表１に示す。
回折効率（％）＝（回折光強度）/（入射光強度）×１００
【００５２】
【表１】
2008009099.tif 000009
表１より、ブリーチング材料を添加した実施例１の試験片Ａの回折効率は６０％であり、ブリーチング材料を添加していない比較例１の試験片Ｂの回折効率４５％に比べ、３３％向上していることがわかる。また、ブリーチング材料を添加した実施例２の試験片Ｃの回折効率は８０％であり、ブリーチング材料を添加していない比較例２の試験片Ｄの回折効率６２％に比べ、２９％向上していることがわかる。更に、ブリーチング材料を添加した実施例３の試験片Ｅの回折効率は５２％であり、ブリーチング材料を添加していない比較例３の試験片Ｄの回折効率３５％に比べ、４９％向上していることがわかる。また更に、ブリーチング材料を添加した実施例４の試験片Ｇの回折効率は６９％であり、ブリーチング材料を添加していない比較例４の試験片Ｈの回折効率５５％に比べ、２５％向上していることがわかる。
【００５３】
これらのことから、ブリーチング材料を添加したホログラム用記録材料は、母材となるホログラム用記録材料単体のものに比べ高い回折効率を有することがわかる。これは、本発明のホログラム用記録材に含有されているブリーチング材料のブリーチング効果により、記録される干渉縞のコントラストが強調されることで、屈折率変調度が向上するためである。
【００５４】
以上のことから、ブリーチング材料を含有した本発明のホログラム用記録材料は屈折率変調度が向上し、高い回折効率を有することができる。このような、高い回折効率を有するホログラム用記録材料をホログラム記録媒体５０の記録層１２に用いれば、照度の高い再生像を得ることができるため、ホログラム記録媒体５０は優れた記録再生特性を得ることができる。
【００５５】
尚、前述のように実施例に示した以外にも、位相型のホログラム用記録材料であれば本発明のホログラム用記録材料の母材として用いることができる。また、実施例に示した以外にも、記録に用いる照射光の波長領域でブリーチング効果を有する材料であれば本発明のブリーチング材料として用いることができる。更に、本発明は本発明の要旨を逸脱しない範囲で変更して実施することが可能である。
【図面の簡単な説明】
【００５６】
【図１】本発明に係るホログラム記録媒体の模式断面図である
【図２】露光前後のブリーチング材料の透過率を示す図である。
【図３】ブリーチング材料を添加したホログラム用記録材料の干渉縞の変化を説明する図である。
【符号の説明】
【００５７】
１０    透明基板
１２    記録層
１４    保護層
５０    ホログラム記録媒体
【図１】
2008009099.tif 000010
【図２】
2008009099.tif 000011
【図３】
2008009099.tif 000012